(57)【要約】【課題】  デニム調製品やダンガリーシャツなどの特徴であるナチュラルな着古し外観、色落ちの自然さを発現でき、且つドソフト性とハリコシ感をあわせ持つポリエステル繊維からなる混繊糸及び織編物及び着古し外観を有する縫製品を提供すること。【解決手段】  互いに染色性を異にする２種のポリエステルでシース部とコア部が各々形成されるシースコア型複合繊維で構成される、ポリエステルマルチフィラメント（Ａ）と、前記シース部を形成するポリエステルと染色性を同一にするポリエステルからなり、かつ前記ポリエステルマルチフィラメント（Ａ）よりも大きな熱水収縮率を有するポリエステルマルチフィラメント（Ｂ）とを用いて空気混繊糸を得て、該混繊糸を含む織編物で縫製品をつくり、該縫製品にアルカリ減量加工を施す。【選択図】  なし【特許請求の範囲】
【請求項１】
互いに染色性を異にする２種のポリエステルでシース部とコア部が各々形成されるシースコア型複合繊維で構成される、ポリエステルマルチフィラメント（Ａ）と、前記シース部を形成するポリエステルと染色性を同一にするポリエステルからなり、かつ前記ポリエステルマルチフィラメント（Ａ）よりも大きな熱水収縮率を有するポリエステルマルチフィラメント（Ｂ）とが空気混繊されてなることを特徴とする混繊糸。
【請求項２】
ポリエステルマルチフィラメント（Ａ）のシース部がカチオン可染性ポリエステルからなり、かつ該ポリエステルマルチフィラメント（Ａ）のコア部がカチオン不染性ポリエステルからなり、一方、ポリエステルマルチフィラメント（Ｂ）がカチオン可染性ポリエステルからなる請求項１に記載の混繊糸。
【請求項３】
ポリエステルマルチフィラメント（Ａ）を構成するシースコア型複合繊維において、シース部断面積の、コア部断面の総断面積に対する比βが１．０以下である請求項１または請求項２に記載の混繊糸。
【請求項４】
請求項１〜３のいずれかに記載の混繊糸を含んでなることを特徴とする織編物。
【請求項５】
織編物に含まれる混繊糸が芯鞘構造を有しており、かつ、ポリエステルマルチフィラメント（Ａ）が鞘部に位置し、他方、ポリエステルマルチフィラメント（Ｂ）が芯部に位置する請求項４に記載の織編物。
【請求項６】
織編物に含まれる混繊糸において、ポリエステルマルチフィラメント（Ａ）とポリエステルマルチフィラメント（Ｂ）との糸足差ｄが８％以上である請求項４または請求項５に記載の織編物。
【請求項７】
ポリエステルマルチフィラメント（Ａ）のシース部が部分的に除去され、コア部が露出してなる請求項４〜６のいずれかに記載の織編物。
【請求項８】
請求項４〜７のいずれかに記載の織編物を少なくとも用いて縫製してなる縫製品であって、縫製された後、縫製品の凸部分やエッジ部分が選択的にアルカリ減量加工されてなることを特徴とする着古し外観を有する縫製品。
【発明の詳細な説明】
【技術分野】
【０００１】
本発明は、ナチュラルな着古し外観、色落ちの自然さだけでなく、ソフト性とハリコシ感をも有する混繊糸及び織編物及び着古し外観を有する縫製品に関するものである。
【背景技術】
【０００２】
従来、天然繊維からなるデニム調製品やダンガリーシャツなどは、その独特の着古し外観や色落ちの自然さから巾広い年齢層に受け入れられている。これらの着古し外観や色落ちの自然さは、ストーンウオッシュと呼ばれる洗い工程や消費者が繰り返して着用洗濯することにより、布帛が部分的に白化する結果、得られるものである。
【０００３】
一方、ポリエステルからなる繊維製品は、洗濯などにより色落ちしないという長所を持つ反面、着古し外観や色落ちの自然さを表現し難いという問題点を有している。
【０００４】
このため、ポリエステルからなる繊維製品に着古し外観や色落ちの自然さを付与する試みが、例えば、特許文献１で提案されている。かかる方法は、コア部がシース部よりも淡色あるいは不染のダル光沢を有するシースコア型複合繊維を用いて布帛を構成し、該布帛をアルカリ減量加工により布帛を白化させるというものである。
【０００５】
しかるに、かかる方法では、布帛を部分的に白化させることは可能であるものの、布帛全体としては均一に白化されてしまい、デニム調製品やダンガリーシャツなどの特徴であるナチュラルな着古し外観、色落ちの自然さ、ソフト性、ハリコシ感を充分には発現することができず、その解決が望まれていた。
【０００６】
一方、本発明者らは、特願２００２−１２００４号で、太細を有するシースコア型ポリエステルマルチフィラメントを用いた複合仮撚加工糸を提案した。かかる方法によれば、確かにナチュラルな着古し外観、色落ちの自然さを充分に発現することができるものの、用途によってはさらにソフト性とハリコシ感を求められることが判明した。
【特許文献１】特開平７−１７３７６６号公報
【発明の開示】
【発明が解決しようとする課題】
【０００７】
本発明は、上記の背景に鑑みなされたものであり、その目的は、ナチュラルな着古し外観、色落ちの自然さだけでなく、ソフト性とハリコシ感をも有する混繊糸及び織編物及び着古し外観を有する縫製品を提供することにある。
【課題を解決するための手段】
【０００８】
本発明者らは、上記目的を達成するため鋭意検討した結果、シース部とコア部とが互いに染色性を異にするポリエステルからなるシースコア型ポリエステルフィラメントで構成されたマルチフィラメントと、前記シース部を形成するポリエステルと染色性を同一にするポリエステルからなり、かつ前記シースコア型ポリエステルマルチフィラメント（Ａ）よりも大きな熱水収縮率を有するポリエステルマルチフィラメントと空気混繊することにより、所望の混繊糸及び織編物及び着古し外観を有する縫製品が得られることを知り、さらに鋭意検討を重ねることにより、本発明に想到した。
【０００９】
かくして、本発明によれば「互いに染色性を異にする２種のポリエステルでシース部とコア部が各々形成されるシースコア型複合繊維で構成される、ポリエステルマルチフィラメント（Ａ）と、前記シース部を形成するポリエステルと染色性を同一にするポリエステルからなり、かつ前記ポリエステルマルチフィラメント（Ａ）よりも大きな熱水収縮率を有するポリエステルマルチフィラメント（Ｂ）とが空気混繊されてなることを特徴とする混繊糸。」が提供される。
【００１０】
その際、ポリエステルマルチフィラメント（Ａ）のシース部がカチオン可染性ポリエステルからなり、かつ該ポリエステルマルチフィラメント（Ａ）のコア部がカチオン不染性ポリエステルからなり、一方、ポリエステルマルチフィラメント（Ｂ）がカチオン可染性ポリエステルからなることが好ましい。前記ポリエステルマルチフィラメント（Ａ）を構成するシースコア型複合繊維において、シース部断面積の、コア部断面の総断面積に対する比βが１．０以下であることが好ましい。
【００１１】
次に、本発明によれば「前記の混繊糸を含んでなることを特徴とする織編物。」が提供される。その際、織編物に含まれる混繊糸が芯鞘構造を有しており、かつ、ポリエステルマルチフィラメント（Ａ）が鞘部に位置し、他方、ポリエステルマルチフィラメント（Ｂ）が芯部に位置することが好ましい。かかるポリエステルマルチフィラメント（Ａ）とポリエステルマルチフィラメント（Ｂ）との糸足差ｄが８％以上であることが好ましい。また、ポリエステルマルチフィラメント（Ａ）のシース部が部分的に除去され、コア部が露出していることが好ましい。
【００１２】
さらに、本発明によれば「前記の織編物を少なくとも用いて縫製してなる縫製品であって、縫製された後、縫製品の凸部分やエッジ部分が選択的にアルカリ減量加工されてなることを特徴とする着古し外観を有する縫製品。」が提供される。
【発明の効果】
【００１３】
本発明によれば、ナチュラルな着古し外観、色落ちの自然さだけでなく、ソフト性とハリコシ感をも有する混繊糸及び織編物及び着古し外観を有する縫製品を得ることができる。
【発明を実施するための最良の形態】
【００１４】
以下、本発明の実施の形態について詳細に説明する。
まず、本発明の混繊糸を構成する一方のポリエステルマルチフィラメント（Ａ）において、そのフィラメント（単糸繊維）は、シース部（鞘部）とコア部（芯部）が各々、互いに染色性を異にする２種のポリエステルからなる複合繊維である。かかるポリエステルは、ポリエチレンテレフタレートやポリトリメチレンテレフタレートに代表される公知のポリエステルまたは変性ポリエステルでよいが、シース部とコア部は染色性を異にする必要がある。
【００１５】
ここで、染色性を異にするとは、（ア）シース部がカチオン可染であれば、コア部はカチオン不染であり、逆に、（イ）シース部がカチオン不染であれば、コア部はカチオン可染であるという意味である。本発明において、後記の着古し外観を得る上で、（ア）シース部がカチオン可染であり、コア部がカチオン不染であることが好ましい。かかるカチオン可染は、通常の金属−スルホネートイソフタル酸変性ポリエステル等によって得られる。
【００１６】
なお、前記のシース部及び／又はコア部には、艶消し剤や、アルカリ減量処理することによって、繊維表面又は繊維内部に、微細孔又は微細溝を形成される微細孔（または微細溝）形成剤が含まれていてもよい。特に、コア部にはセミダル光沢かダル光沢を有するよう、酸化チタン等の無機微粒子が含まれていることが好ましい。
【００１７】
本発明にいうシースコア型とは、図１に例示されるような単芯型であってもよいし、図２に例示されるような多芯型であってもよい。また、正芯（同心）の単芯型でもよいし、偏芯（偏心）の単芯型であってもよい。また、芯の一部が表面に露呈していても、本発明の主目的のひとつである着古し外観が損なわれない範囲内であれば、さしつかえない。なかでも、量産上の安定性、再現性を考慮すると正芯単芯型または多芯型が好ましい。
【００１８】
また、前記シース部断面積とコア部断面総面積の断面積比βが０．１〜１．０（より好ましくは０．１〜０．５）であることが好ましい。ここで、該断面積比βは下記の式で示される。
β＝（シース部断面積）／（コア部断面の総断面積）
ただし、シース部断面積とは、複合繊維（フィラメント）の断面積からコア部の断面積を除いたものである。また、コア部が、多芯型の場合、コア部断面の総断面積は、各コア部の断面積を合計したものである。
【００１９】
前記断面積βが０．１よりも小さいと、製糸安定性が損なわれる恐れがある。逆に、前記断面積βが１．０よりも大きいと、後記の減量加工が施されたのち、糸強度が低下する恐れがある。
【００２０】
前記の複合繊維において、複合繊維の断面形状及びコア部の断面形状は、丸、三角、四角、扁平、中空など任意の形状が選定される。また、複合繊維の断面形状とコア部の断面形状は、同じであってもよいし、異なっていてもよい。
【００２１】
本発明において、ポリエステルマルチフィラメント（Ａ）は、前記のポリエステルシースコア型複合繊維からなるフィラメントで構成される。該シースコア型ポリエステルマルチフィラメント（Ａ）の熱水収縮率としては、−５％〜＋１３％（より好ましくは−５％〜＋７％）の範囲であることが好ましい。該ポリエステルマルチフィラメント（Ａ）の熱水収縮率がかかる範囲内にあると、ポリエステルマルチフィラメント（Ｂ）との熱水収縮率の差をもうけやすく、該ポリエステルマルチフィラメント（Ａ）が鞘部に位置し、ポリエステルマルチフィラメント（Ｂ）が芯部に位置する芯鞘構造が得られやすく好ましい。なお、該熱水収縮率がマイナスの値であるとき、熱処理によってフィラメントが伸張する。
【００２２】
かかる熱水収縮率を有するポリエステルマルチフィラメント（Ａ）は、例えば以下の方法で得ることができる。すなわち、例えば、カチオン可染性ポリエステルとカチオン不染性ポリエステルを用いて、通常の複合繊維用紡糸装置で、２７０〜３１０℃の紡糸温度で紡糸口金から溶融吐出し、吐出ポリマーを冷却固化し、油剤を付与した後、これを２５００〜５０００ｍ／分、好ましくは３０００〜４０００ｍ／分で引取り、未延伸糸（部分配向糸）としてワインダーに巻き取り、該未延伸糸をセット温度９０〜２２０℃（より好ましくは１００〜１９０℃）の熱処理ヒータでオーバーフィード率０〜３０％（より好ましくは０．５〜５％）で熱処理することにより得ることができる。
【００２３】
ポリエステルマルチフィラメント（Ａ）の総繊度、単糸繊度、フィラメント数は、特に限定されないが、風合いや生産性の点で、各々、３０〜３００ｄｔｅｘ、０．６〜１０ｄｔｅｘ、１０〜５０本の範囲が好ましい。なお、該ポリエステルマルチフィラメント（Ａ）は、空気混繊させる上で長繊維（マルチフィラメント）である必要があり、短繊維は好ましくない。
【００２４】
次に、本発明の混繊糸を構成する他方のポリエステルマルチフィラメント（Ｂ）は、前記ポリエステルマルチフィラメント（Ａ）のシース部と染色性を同一にするポリエステルで形成される必要がある。例えば、該シース部がカチオン可染であれば、ポリエステルマルチフィラメント（Ｂ）もカチオン可染である必要がある。ポリエステルマルチフィラメント（Ａ）のシース部がカチオン可染であり、ポリエステルマルチフィラメント（Ｂ）がカチオン不染であると、後記のように芯鞘構造を発現させてポリエステルマルチフィラメント（Ａ）を鞘部に、ポリエステルマルチフィラメント（Ｂ）を芯部に位置させても、ポリエスエルマルチフィラメント（Ｂ）の一部は、外から見えるため、満足な着古し感が得られず好ましくない。
【００２５】
かかるポリエステルマルチフィラメント（Ｂ）を形成するポリエステルとして、前記のシース部と同じポリエステルが好適に使用される。また、添加剤も前記のものを適宜使用することができる。
【００２６】
ポリエステルマルチフィラメント（Ｂ）の沸水収縮率は、前記シースコア型ポリエステルマルチフィラメント（Ａ）の熱水収縮率より大きい必要がある。その際、該ポリエステルマルチフィラメント（Ｂ）の沸水収縮率としては、５〜５０％（より好ましくは８〜４０％）の範囲であることが好ましく、ポリエステルマルチフィラメント（Ａ）の熱水収縮率よりも５％以上（より好ましくは１０％以上）大きいことが好ましい。このように、ポリエステルマルチフィラメント（Ｂ）の熱水収縮率が、該シースコア型ポリエステルマルチフィラメント（Ａ）の熱水収縮率よりも大きいと、本発明の混繊糸を用いて織編物を織編成したのち、通常の染色仕上げ工程に供した際、熱により芯鞘構造が発現する。その結果、優れたソフト性とハリコシ感が得られる。
【００２７】
かかる熱水収縮率を有するポリエステルマルチフィラメント（Ｂ）は、例えば以下の方法で得ることができる。すなわち、例えばカチオン可染性ポリエステルを用いて、通常の紡糸装置で、２７０〜３１０℃の紡糸温度で紡糸口金から溶融吐出し、吐出ポリマーを冷却固化し、油剤を付与した後、これを５００〜２５００ｍ／分（好ましくは８００〜１６００ｍ／分）で引取り、未延伸糸としてワインダーに巻き取ったのち、通常の方法で延伸し延伸糸とすることにより容易に得ることができる。
【００２８】
該ポリエステルマルチフィラメント（Ｂ）の総繊度、単糸繊度、フィラメント数は、特に限定されないが、風合いや生産性の点で各々、３０〜３００ｄｔｅｘ、０．６〜１０ｄｔｅｘ、１０〜５０本の範囲が好ましい。なお、該ポリエステルマルチフィラメント（Ｂ）は、空気混繊させる上で長繊維（マルチフィラメント）である必要があり、短繊維は好ましくない。
【００２９】
本発明の混繊糸は、前記のポリエステルマルチフィラメント（Ａ）とポリエステルマルチフィラメント（Ｂ）とが空気混繊されたものである。
【００３０】
かかる空気混繊としては、例えば、ポリエステルマルチフィラメント（Ａ）とポリエステルマルチフィラメント（Ｂ）を同時に引き揃えて、またはシースコア型ポリエステルマルチフィラメント（Ａ）をオーバーフィードさせながら引き揃えて、公知の空気ノズルであるインターレースノズルやタスランノズルを用いて空気混繊する方法が好適である。なかでも、インターレースノズルが好ましい。その際、オーバーフィード率としては、０．１〜４０％（より好ましくは、０．５〜３．０％）、圧空圧としては、０．１〜０．６ＭＰａ（１〜６ｋｇｆ／ｃｍ２）の範囲が好ましい。なお、空気混繊の前に、ポリエステルマルチフィラメント（Ａ）および／またはポリエステルマルチフィラメント（Ｂ）に特願２００２−１２００４号で開示される斑延伸加工を施し、シックアンドシン糸としてもよい。かかる斑延伸加工と空気混繊加工は、一連の工程で行ってもよいし、別工程で行ってもよい。
【００３１】
本発明の混繊糸において、ポリエステルマルチフィラメント（Ａ）の繊度ＤＡとポリエステルマルチフィラメント（Ｂ）の繊度ＤＢとの繊度比（ＤＡ／ＤＢ）は特に限定されないが、０．２〜３．０（より好ましくは０．５〜２．２）の範囲が適当である。なお、本発明の混繊糸には、本発明の主目的であるナチュラルな着古し外観、色落ちの自然さが損なわれない範囲内であれば他の糸条が含まれていてもさしつかえない。
【００３２】
次に、本発明によれば、前記の混繊糸を（好ましくは３０重量％以上、特に好ましくは１００重量％）含んでなることを特徴とする織編物が提供される。ここで、前記混繊糸は、単独で、もしくは他の繊維（ポリエステル繊維、ナイロン繊維、天然繊維など）との複合糸となした後、必要に応じて加工糸、紡績糸、撚糸等の糸条となし、公知の繊維集合体である織編物や不織布等の布帛の形態とされる。織物の織組織としては、平織、綾織、朱子織、またはこれらの変化組織などが好ましく用いられる。編物では、スムースなどの丸編物、緯編物、経編物などいずれでも使用できる。
【００３３】
さらに、該織編物にアルカリ減量加工を施すことにより、ポリエステル系シースコア型複合繊維の一部が減量される。その結果、シース部が除去された部分において、コア部が露出する。その際、例えば、ポリエステルマルチフィラメント（Ａ）のシース部がカチオン可染性ポリエステルからなり、かつ該ポリエステルマルチフィラメント（Ａ）のコア部がカチオン不染性ポリエステルからなり、一方、ポリエステルマルチフィラメント（Ｂ）がカチオン可染性ポリエステルからなる場合、カチオン染料のみによって染色すると、ポリエステルマルチフィラメント（Ａ）において、アルカリ減量前は濃色部であった部分が、アルカリ減量によって白化し、着古し外観と色落ち外観が発現する。なお、かかるアルカリ減量加工は、減量率５〜４０％の範囲であることが好ましい。
【００３４】
アルカリ減量加工は、通常の工程通り染色加工工程前に行うことが好ましい。また、該アルカリ減量の減量率は、シースコア型複合繊維のシース部とコア部との断面積比に応じて、コア部が部分的に露出するよう適宜選定することができ、特に限定されるものではない。該減量率の設定によって、好みの斑外観、着古し外観、色落ち外観を任意に発現することができる。
【００３５】
なお、前記のように、ポリエステルマルチフィラメント（Ａ）とポリエステルマルチフィラメント（Ｂ）とに熱収縮率差があるため、アルカリ減量加工および／または染色仕上げ加工の際の熱により、収縮差が発現し、織編物中の混繊糸が芯鞘構造を有することになる。ここで、鞘糸（ポリエステルマルチフィラメント（Ａ））と芯糸（ポリエステルマルチフィラメント（Ｂ））との糸足差が、８％以上（より好ましくは１０〜２０％）であることが、優れたドレープ性を得る上で好ましい。
【００３６】
次に、前記の織編物を少なくとも用いて縫製品となし、該縫製品の凸部分やエッジ部分を選択的にアルカリ減量加工することにより、着古し外観を有する縫製品が得られる。ここで、選択的とは、凸部分やエッジ部分の減量率が他の個所よりも高いということであり、縫製品全体が減量加工されていてもさしつかえない。また、縫製前の織編物には、減量加工が施されていてもよいが、減量加工を施されてなくてもよい。なお、ここでいう縫製品の凸部部分やエッジ部分とは、縫製品の縫い目部分、縫い目部分の周辺、ベルトループ部分などである。
【００３７】
かかる縫製品の凸部分やエッジ部分に選択的にアルカリ減量加工を施す方法としては、常法のアルカリ減量加工方法において、複数の縫製品を同時に投入したり、擦過用のストーンを縫製品とともに投入する方法が例示される。
【００３８】
前記の縫製品にかかる減量加工を施すことにより、縫製品に着古し外観と色落ちの自然さを付加することができる。その結果、得られた縫製品は、デニム調製品やダンガリーシャツなどの特徴であるナチュラルな着古し外観、色落ちの自然さを有することになる。さらには、縫製品に含まれる混繊糸が芯鞘構造を有するために、ソフト性とハリコシ感も付加される。
【００３９】
なお、本発明の織編物及び縫製品を染色する際の染料としては特に限定されず、任意に選定することができる。例えば、カチオン染料のみを使用すればナチュラルな着古し外観、色落ちの自然さ有する外観とすることができ、カチオン染料と異なる色の分散染料をカチオン染料とともに使用すれば、アルカリ減量により露出したコア部分の色のみが変化し、多彩な外観が得られる。かかる染色加工は、縫製前に施されてもよいし、縫製後に施されてもよい。
【実施例】
【００４０】
以下、実施例をあげて本発明を詳細に説明するが、本発明はこれらによって何ら限定されるものではない。なお、実施例中の各物性は下記の方法により測定したものである。
【００４１】
次に本発明の実施例及び比較例を詳述するが、本発明はこれらによって限定されるものではない。
（１）熱水収縮率
ＪＩＳ  Ｌ  １０１３−１９９８  ７．１５（１）Ａ法によりｎ数５で熱水収縮率（％）を測定した。
（２）糸足差
混繊糸の糸長方向に、任意に３０ｍｍの長さで１０点サンプリングした後、該混繊糸から鞘糸と芯糸をときほぐした。次いで、鞘糸の長さ（ｍｍ）と芯糸の長さ（ｍｍ）を測定し、下記式により糸足差を求めた。
糸足差（％）＝（（(鞘糸の長さの平均値)−(芯糸の長さの平均値)）／３０）×１００
（３）外観および風合い
着古し外観については、熟練者５人による外観評価を行い、その平均値で、ナチュラルな着古し外観で自然な色落ちがあるものを「きわめて良好」とし、不十分なものを「不良」とし、その間をさらに２段階にわけ、「きわめて良好」、「良好」、「やや不良」、「不良」の４段階にランク付けした。また、ソフト感、ハリコシ感については、上記と同様に熟練者５人による官能評価を行い、その平均値で、各々、「きわめて良好」、「良好」、「やや不良」、「不良」の４段階にランク付けした。
【００４２】
［実施例１］
まず、カチオン可染剤である５−ナトリウムスルホイソフタル酸を２．６モル％共重合した変性ポリエチレンテレフタレートポリマーをシース部とし、他方、セミダル光沢を有する、通常のカチオン不染性ポリエチレンテレフタレートポリマー（酸化チタンの含有量０．４重量％）をコア部とし、常法のコンジュゲート紡糸法で紡糸し、３５００ｍ／分で引取り、図１に示すような正芯断面形態（断面積比β＝０．４３）のポリエステルシースコア型複合繊維部分配向未延伸糸１１０ｄｔｅｘ／３６ｆｉｌを得た。
【００４３】
一方、カチオン可染剤である５−ナトリウムスルホイソフタル酸を２．６モル％共重合した変性ポリエチレンテレフタレートポリマーを用いて、常法の紡糸・延伸方法で、ポリエステルマルチフィラメント（Ｂ）延伸糸５６ｄｔｅｘ／２４ｆｉｌ（熱収縮率１５％）を得た。
【００４４】
次いで、前記ポリエステルシースコア型複合繊維部分配向未延伸糸１１０ｄｔｅｘ／３６ｆｉｌを熱セット温度１８０℃、オーバーフィード率２％で熱セットし、熱水収縮率２％のポリエステルマルチフィラメント（Ａ）となした後、一連の工程にて、該ポリエステルマルチフィラメント（Ａ）と前記ポリエステルマルチフィラメント（Ｂ）とをインターレース加工（オーバーフィード率＝１％、圧空圧０．３ＭＰａ（３．０ｋｇｆ／ｃｍ２））を行い、混繊糸１６７ｄｔｅｘ／６０ｆｉｌを得た。得られた混繊糸は、熱水処理後の糸足差ｄが１３％であった。
【００４５】
次いで、該混繊糸を、経糸と緯糸に用いて、織編物として平組織の織物（Ｃ）（経密度１００本／３．７９ｃｍ、緯密度７５本／３．７９ｃｍ）を得た。
【００４６】
前記織物（Ｃ）にアルカリ減量加工（減量率９％）を施して、ポリエステルシースコア型複合繊維の一部においてコア部を露出させた後、常法の染色加工を施し収縮差を発現させた。得られた織物は、ナチュラルな着古し外観、色落ちの自然さとともにソフト性とハリコシ感をも有するものであった。
【００４７】
さらに、前記織物（Ｃ）を縫製して縫製品を作り、ドラム式ワッシャーに擦過用のストーンを縫製品とともに投入して処理した後、縫製品をアルカリ減量加工（減量率５％）を施すことにより、該縫製品の凸部分やエッジ部分を選択的にアルカリ減量加工させたところ、該縫製品は、自然な色落ちを有する本格的な着古し外観（きわめて良好）だけでなくソフト性（きわめて良好）、ハリコシ感（きわめて良好）をも有するものであった。
【００４８】
［実施例２］
実施例１において、ポリエステルシースコア型複合繊維部分配向未延伸糸１１０ｄｔｅｘ／３６ｆｉｌに通常のシックアンドシン加工を空気混繊加工前に一連の工程にて施しポリエスマルチフィラメント（Ａ）としたこと以外は実施例１と同様にして、混繊糸を得た。得られた混繊糸は、熱水処理後の糸足差ｄが１３％であった。
【００４９】
次いで、該混繊糸を、経糸と緯糸に用いて、織編物として平組織の織物（Ｄ）（経密度１００本／３．７９ｃｍ、緯密度７５本／３．７９ｃｍ）を得た。
【００５０】
前記織物（Ｄ）にアルカリ減量加工（減量率９％）を施して、ポリエステルシースコア型複合繊維の一部においてコア部を露出させた後、常法の染色加工を施し収縮差を発現させた。得られた織物は、ソフト性、ハリコシ感、ナチュラルな着古し外観、色落ちの自然さとともに、ナチュラルな斑外観を有するものであった。
【００５１】
さらに、前記織物（Ｄ）を染色加工した後、縫製品を作り、ドラム式ワッシャーに擦過用のストーンを縫製品とともに投入して処理した後、縫製品をアルカリ減量加工（減量率５％）を施すことにより、該縫製品の凸部分やエッジ部分を選択的にアルカリ減量加工させたところ、該縫製品は、ソフト性（きわめて良好）、ハリコシ感（きわめて良好）、自然な色落ちを有するナチュラルな着古し外観（きわめて良好）とともにナチュラルな斑外観を有するものであった。
【００５２】
［実施例３］
実施例１において、コア部を、フルダル光沢を有する通常のカチオン不染性ポリエチレンテレフタレートポリマー（酸化チタンの含有量２．５重量％）で形成し、かつ図２に示すような多芯断面形態（断面積比β＝０．４３）のポリエステルシースコア型複合繊維でポリエステルマルチフィラメント（Ａ）を構成する以外は、実施例１と同様にして混繊糸を得た。得られた混繊糸は、熱水処理後の糸足差ｄが１１％であった。
【００５３】
次いで、該混繊糸を、経糸と緯糸に用いて、織編物として平組織の織物（Ｅ）（経密度１００本／３．７９ｃｍ、緯密度７５本／３．７９ｃｍ）を得た。
【００５４】
前記織物（Ｅ）にアルカリ減量加工（減量率９％）を施して、ポリエステルシースコア型複合繊維の一部においてコア部を露出させた後、常法の染色加工を施し収縮差を発現させた。得られた織物は、自然な色落ちを有するナチュラルな着古し外観とともにソフト性とハリコシ感をも有するものであった。
【００５５】
さらに、前記織物（Ｅ）を染色加工した後、縫製品を作り、ドラム式ワッシャーに擦過用のストーンを縫製品とともに投入して処理した後、縫製品をアルカリ減量加工（減量率５％）を施すことにより、該縫製品の凸部分やエッジ部分を選択的にアルカリ減量加工させたところ、該縫製品は、ソフト性（きわめて良好）とハリコシ感（きわめて良好）だけでなく、色落ちの自然さを有する本格的な着古し外観（きわめて良好）を有するものであった。
【００５６】
［比較例１］
実施例１において、ポリエステルマルチフィラメント（Ａ）として、カチオン可染剤である５−ナトリウムスルホイソフタル酸を２．６モル％共重合した変性ポリエチレンテレフタレートポリマーからなる、ポリエステル未延伸糸部分配向未延伸糸１１０ｄｔｅｘ／３６ｆｉｌを用いる以外は実施例１と同様にして、混繊糸及び織物を得た。
【００５７】
かかる織物はソフト性とハリコシ感は有するものの、アルカリ減量加工を施しても、ナチュラルな着古し外観や色落ちの自然さを表現することはできなかった。
【００５８】
さらに、アルカリ減量加工を施されてない前記の織物を用いて縫製品を作り、実施例１と同様にしてアルカリ減量加工を施したが、本格的な着古し外観や色落ちの自然さを表現することはできなかった（外観不良）。
【００５９】
［比較例２］
実施例１において、ポリエステルマルチフィラメント（Ｂ）を用いず、ポリエステルマルチフィラメント（Ａ）だけを単独に用いて、延伸糸及び織物を得た。
【００６０】
かかる織物にアルカリ減量加工を施すと、マルチフィラメント（Ａ）の一部が白化していき、着古し外観や色落ちの自然さを表現することはできたが、ソフト性とハリコシ感がなく、風合いが悪いものであった。
【００６１】
さらに、アルカリ減量加工を施されてない前記の織物を用いて縫製品を作り、実施例１と同様にしてアルカリ減量加工を施したところ、自然な色落ちを有する着古し外観（きわめて良好）を表現することはできたが、ソフト性とハリコシ感は発現できなかった（ソフト性不良、ハリコシ感不良）。
【００６２】
［比較例３］
実施例１において、通常のカチオン不染性ポリエチレンテレフタレートポリマー（酸化チタンの含有量０．４重量％）を用いて、常法の紡糸・延伸方法で、ポリエステルマルチフィラメント（Ｂ）延伸糸５６ｄｔｅｘ／２４ｆｉｌ（熱収縮率１５％）を得て、これ以外は実施例１と同様にして、混繊糸及び織物を得た。
【００６３】
かかる織物はソフト性とハリコシ感は有するものの、アルカリ減量加工を施しても、ナチュラルな着古し外観や色落ちの自然さを十分には表現することはできなかった。
【００６４】
さらに、アルカリ減量加工を施されてない前記の織物を用いて縫製品を作り、実施例１と同様にしてアルカリ減量加工を施したが、本格的な着古し外観や色落ちの自然さを十分には表現することはできなかった（外観やや不良）。
【産業上の利用可能性】
【００６５】
本発明によれば、ナチュラルな着古し外観、色落ちの自然さだけでなく、ソフト性とハリコシ感をも有する混繊糸及び織編物及び着古し外観を有する縫製品を得ることができ、デニム調製品（ズボン、スカート、帽子、靴）やダンガリーシャツなどに好適である。
【図面の簡単な説明】
【００６６】
【図１】本発明で使用することができる単芯型複合繊維の断面を模式的に示したものである。
【図２】本発明で使用することができる多芯型複合繊維の断面を模式的に示したものである。
【符号の説明】
【００６７】
１      シース部
２      コア部
３      シース部
４−１  コア部
４−２  コア部
【図１】
2005060881.tif 000002
【図２】
2005060881.tif 000003